(57)【要約】  角形鋼管は、四角形鋼管柱を構成する鋼管の板厚よりも厚い複数枚の鋼板と、鋼板の側縁部同士を溶接して接合された溶接金属（３２）とから成る断面視四角形の鋼管であり、溶接金属（３２）は、角形鋼管の角部に形成されると共に、異なる種類の材料が積層された多層構造から成り、多層のうち内側に位置する内側材料層（３２１）を形成する材料の降伏点は、多層のうち外側に位置する外側材料層（３２２）を形成する材料の降伏点よりも高い。
2020090939.tif 000002
【特許請求の範囲】
【請求項１】
柱と梁との柱梁接合部に用いられる角形鋼管であって、
前記角形鋼管は、
複数枚の鋼板と、該鋼板の側縁部同士を溶接して接合された溶接部とから成る断面視四角形の鋼管であり、
前記溶接部は、異なる種類の材料が積層された多層構造から成り、
前記多層のうち内側に位置する内側材料層を形成する材料の降伏点は、前記多層のうち外側に位置する外側材料層を形成する材料の降伏点よりも高いことを特徴とする角形鋼管。
【請求項２】
前記外側材料層を形成する材料の降伏点は、前記鋼板を形成する材料の降伏点と同等あるいはそれよりも高いことを特徴とする請求項１に記載の角形鋼管。
【請求項３】
前記角形鋼管は、４枚の平板状の鋼板を含み、
前記平板状の鋼板の側縁部に形成された開先は、前記角形鋼管の内側から外側に向かって拡開する形状を呈し、
前記内側材料層は、前記開先箇所を溶接して形成される前記溶接部の最内側に位置する層である、
請求項１または２に記載の角形鋼管。
【請求項４】
前記内側材料層を構成する材料は、シャルピー衝撃試験において衝撃吸収エネルギーが０℃で７０Ｊ以上である、
請求項１乃至３のいずれか一項に記載の角形鋼管。
【請求項５】
前記内側材料層は、単層で構成され、
前記外側材料層は、同一の材料から成る複数の層で構成されている、
請求項１乃至４のいずれか一項に記載の角形鋼管。
【請求項６】
前記内側材料層を構成する材料は、降伏点が４６０Ｎ／ｍｍ２以上、及び、引張強さが５５０Ｎ／ｍｍ２以上であり、
前記外側材料層を構成する材料は、降伏点が３９０Ｎ／ｍｍ２以上、及び、引張強さが４９０Ｎ／ｍｍ２以上である、
請求項１乃至５のいずれか一項に記載の角形鋼管。
【請求項７】
前記角形鋼管の角部における内面側には裏当金が配設され、
前記裏当金は、断面視略Ｌ字形状又は断面視略三角形状を呈している、
請求項１乃至６のいずれか一項に記載の角形鋼管。
【請求項８】
請求項１乃至７のいずれか一項に記載の角形鋼管の下端に、下階柱の上端が接合され、
前記角形鋼管の上端に、上階柱の下端が接合され、
前記角形鋼管の側面に、梁が接合されている、柱梁接合部構造。
【請求項９】
柱と梁との柱梁接合部に用いられる断面視四角形の角形鋼管の溶接方法であって、
複数枚の鋼板を準備する工程と、
前記鋼板の端縁部同士を溶接する溶接工程と、を有し、
前記溶接工程は、
前記角形鋼管に用いられる材料の降伏点よりも高い材料から成る内側材料層を形成する内側材料層形成工程と、
前記内側材料層形成工程の後に、前記内側材料層の材料の降伏点よりも低い材料から成る外側材料層を形成する外側材料層形成工程と、を含む角形鋼管の溶接方法。
【請求項１０】
前記内側材料層形成工程では、ＣＯ２半自動溶接により前記内側材料層を１層形成する、
請求項９に記載の角形鋼管の溶接方法。
【請求項１１】
前記外側材料層形成工程では、サブマージアーク溶接により前記外側材料層を複数層形成する、
請求項９または１０に記載の角形鋼管の溶接方法。
【発明の詳細な説明】
【技術分野】
【０００１】
本発明は、角形鋼管及び角形鋼管の溶接方法に関する。
【背景技術】
【０００２】
鉄骨構造物の柱部材に用いられる角形鋼管柱と、梁部材に用いられるＨ形鋼との接合部分においては、従来、ダイアフラム形式（例えば、通しダイアフラム形式、内ダイアフラム形式、外ダイアフラム形式等）が採用されている。近年では、このダイアフラムを設けずに短尺の厚肉角形鋼管からなる柱梁接合部コアを用いてその管壁面にＨ形鋼を直接溶接可能にしたノンダイアフラム形式の柱梁接合構造も採用されている（例えば特許文献１）。【０００３】
上記ノンダイアフラム形式の柱梁接合構造に適用される厚肉角形鋼管は、例えば鋳鋼製や形鋼を溶接で接合したものが知られている。特許文献１では、４枚の矩形状鋼板を箱形に組合せ、各鋼板の側縁部同士を溶接することにより断面視四角形の厚肉角形鋼管を形成している。詳細には、開先を両側縁部に形成した４枚の鋼板を箱形に配置して各鋼板の側縁部を隣接させ、当該側縁部間に溶接トーチをそれぞれ配置し、これらの溶接トーチを鋼板の下方から上方に移動させて鋼板の側縁部を同時に溶接する方法が特許文献１に記載されている。
【先行技術文献】
【特許文献】
【０００４】
【特許文献１】特開２０１４−０２４０９２号公報
【発明の概要】
【発明が解決しようとする課題】
【０００５】
ところで、ノンダイアフラム形式の柱梁接合構造に適用される厚肉角形鋼管には、前述したようにその側面にＨ形鋼が直接接合される構造であるため、そのような構造に耐え得る強度が求められる。このような厚肉角形鋼管を、特許文献１のように各鋼板の側縁部同士を溶接にて接合した構成とした場合、特に接合部分に応力が集中しやすく、設計通りの強度が得られないことがある。特許文献１には、各鋼板の側縁部同士を同時に溶接することで、作業能率を向上させることは記載されているものの、溶接により接合して形成した厚肉角形鋼管の強度を向上させることの検討はされていなく、改善する必要があった。【０００６】
そこで、本発明は、柱梁接合構造に用いられる角形鋼管の強度を向上させることができる技術を提供することを目的とする。
【課題を解決するための手段】
【０００７】
本発明の一態様に係る角形鋼管は、柱と梁との柱梁接合部に用いられる角形鋼管であって、複数枚の鋼板と、該鋼板の側縁部同士を溶接して接合された溶接部とから成る断面視四角形の鋼管であり、溶接部は、異なる種類の材料が積層された多層構造から成り、多層のうち内側に位置する内側材料層を形成する材料の降伏点は、多層のうち外側に位置する外側材料層を形成する材料の降伏点よりも高い。
【発明の効果】
【０００８】
本発明によれば、柱梁接合構造に用いられる角形鋼管の強度を向上させることができる技術を提供することができる。
【図面の簡単な説明】
【０００９】
【図１】鉄骨構造物の要部を説明するための斜視図である。
【図２】本実施形態に係る厚肉角形鋼管の概略構成を示す斜視図である。
【図３】本実施形態に係る厚肉角形鋼管の概略構成を示す側面図である。
【図４】本実施形態に係る厚肉角形鋼管の概略構成を示す平面図である。
【図５】隣接する鋼板の間に形成される溶接金属を拡大して示す拡大図である。
【図６】厚肉角形鋼管に適用される裏当金の変形例を説明するための図である。
【図７】厚肉角形鋼管における鋼板の変形例を説明するための図である。
【発明を実施するための形態】
【００１０】
添付図面を参照して、本発明の好適な実施形態について説明する。なお、各図において、同一の符号を付したものは、同一又は同様の構成を有する。
【００１１】
まず、本実施形態に係る角形鋼管が適用される柱梁接合構造の構成について説明する。四角形鋼管柱とＨ形鋼梁とを用いた鉄骨構造物を建造する場合には、四角形鋼管柱を立てて、当該角形鋼管柱にＨ形鋼梁を取り付ける構造が採用される。四角形鋼管柱にＨ形鋼梁を接続するにあたっては、その柱梁仕口部の構造（柱梁接合構造）として、ノンダイアフラム形式が採用される。このノンダイアフラム形式の柱梁接合構造を採用した鉄骨構造物の要部を図１に示す。図１では、柱梁接合構造１における厚肉角形鋼管３０の上方側に接合する四角形鋼管柱１０ａを、厚肉角形鋼管３０から分離した状態を示している。尚、以下で説明する図１〜７において、図示の便宜上、断面ではない部分にもハッチングを附している場合がある。図１には、ノンダイアフラム形式の柱梁接合構造を採用した鉄骨構造物の要部を示しているが、本実施形態における柱梁接合構造は、この態様に限定されず、例えば、厚肉角形鋼管３０に孔を開けて梁２０をボルト接合する態様も含まれる。
【００１２】
図１に示すように、柱梁接合構造１は、上下方向に延設される上下の四角形鋼管柱１０ａ、１０ｂと、上下の四角形鋼管柱１０ａ、１０ｂの間に配設される厚肉角形鋼管３０（角形鋼管）と、厚肉角形鋼管３０の側面にその一端部が固定され、水平方向に延設される梁２０と、から構成される。
【００１３】
梁２０は、Ｈ形鋼から成り、対向する２枚の平板状のフランジ２０ａと、対向するフランジ２０ａの間に形成されるウェブ２０ｂと、から構成される。梁２０は、フランジ２０ａが上下方向に対向した位置となり、且つウェブ２０ｂの一端面が厚肉角形鋼管３０の側面に当接するように、厚肉角形鋼管３０に溶接接合される。
【００１４】
四角形鋼管柱１０ａ、１０ｂは、鉄骨構造物の柱となる部材であって、断面略四角形状を呈する長尺の角形鋼管である。下方側に延在する四角形鋼管柱１０ｂ（下階柱）の上端に厚肉角形鋼管３０の下端が接合され、上方側に延在する四角形鋼管柱１０ａ（上階柱）の下端に厚肉角形鋼管３０の上端が接合される。以下、各四角形鋼管柱１０ａ、１０ｂを個別に区別せず、まとめて表現する場合は、単に「四角形鋼管柱１０」と表記する。
【００１５】
厚肉角形鋼管３０は、上下の四角形鋼管柱１０と梁２０との接続部（柱梁仕口部）に配設される、断面視略四角形状を呈した短尺の角形鋼管である。柱梁接合構造１においては、上下の四角形鋼管柱１０と、厚肉角形鋼管３０と、が直線状に位置するように配設される。本実施形態における柱梁接合構造１には、Ｈ形鋼から成る梁２０を直接、側面に接合可能なノンダイアフラム形式の厚肉角形鋼管３０が用いられるため、この厚肉角形鋼管３０の板厚ｔｃは、四角形鋼管柱１０の板厚ｔｐより厚く形成されている。板厚ｔｃは、例えば２２〜５０ｍｍ、板厚ｔｐは、例えば６〜２５ｍｍである。尚、厚肉角形鋼管３０は、その長手方向の長さが、厚肉角形鋼管３０の側面に接合される梁２０の高さ（フランジ２０ａ間の高さ）より長くなっている。
【００１６】
図２乃至図５を参照しながら厚肉角形鋼管３０の構成について更に説明する。図２は、厚肉角形鋼管３０の概略構成を示す斜視図である。図３は、厚肉角形鋼管３０の概略構成を示す側面図である。図４は、厚肉角形鋼管３０の概略構成を示す平面図である。図５は、厚肉角形鋼管３０の角部に形成される溶接金属３２（溶接部）を説明するための拡大図である。
【００１７】
図２に示すように、厚肉角形鋼管３０は、四角形鋼管柱１０を構成する鋼管の板厚よりも厚い４枚の矩形状の鋼板３１ａ、３１ａ、３１ｂ、３１ｂを、互いに溶接して接合することにより成形される。以下、各鋼板３１ａ、３１ａ、３１ｂ、３１ｂの端縁を互いに溶接して溶接金属３２を形成する工程について説明する。尚、本明細書において、各鋼板３１ａ、３１ａ、３１ｂ、３１ｂを個別に区別せず、まとめて表現する場合は、単に「鋼板３１」と表記する。
【００１８】
まず、４枚の鋼板３１を互いに対向させて箱形に配置する。これら箱形に配置した鋼板３１の互いに隣接する側縁部には、所定角度の傾斜をもつ開先Ｇが形成されている。本実施形態では、互いに対向して配置される鋼板３１ｂ、３１ｂの幅方向両端縁に、所定角度の傾斜をもつ開先Ｇが形成されている。そして、隣接する鋼板３１同士の開先Ｇに、所定の溶接装置（例えば溶接トーチ（図示略））を配置して、鋼板３１の上下方向（図３における上下方向）に沿って、鋼板３１の一端から他端（図３に示すように、鋼板の上端から下端）まで溶接して隣接する鋼板３１同士を接合する。このように、隣り合う鋼板３１の側縁部（鋼板３１の角部内側）に溶接金属３２を形成して鋼板３１同士を接合し、断面視略四角形の鋼管を製造する。
【００１９】
本実施形態では、隣接する鋼板３１間に形成される開先Ｇに、多層盛溶接した溶接金属３２が形成される。図５は、溶接金属３２周辺を拡大して示す拡大図である。この溶接金属３２は、厚肉角形鋼管３０の角部（断面略四角形の四隅近傍）に形成されており、複数種類の材料が積層された多層構造を有する。
【００２０】
図５に示す、多層構造から成る溶接金属３２を形成する工程において、初層の溶接形成工程では、隣り合う鋼板３１間に形成される開先Ｇ裏（鋼板３１の内面側）に裏当金３５を当てて、ＣＯ２半自動溶接により溶接を行い、内側材料層３２１を形成する。
【００２１】
内側材料層３２１を形成した後、サブマージアーク溶接により溶接を実施して、外側材料層３２２を形成する。このようにして内側材料層３２１と外側材料層３２２とから成る多層構造の溶接金属３２を形成する。本実施形態では、初層の溶接において、ＣＯ２半自動溶接により溶接を施して内側材料層３２１を１層形成し、２層目以降の溶接において、サブマージアーク溶接により溶接を施して外側材料層３２２を複数層形成する。サブマージアーク溶接によれば、長尺部材など溶接領域が比較的長い鋼材の溶接を人手をかけずに連続して行うことができるという面がある一方で、一度に大きな入熱があるため母材が靭性を損なうことがあるなど熱影響が大きい面もある。この点、本実施形態のごとく、人手をかけず長い領域の溶接を連続して行いたい柱状四面箱型断面の溶接を多層で行うこととすれば、一度の入熱量を低く抑え、母材への熱影響を軽減することができる。尚、本明細書において、多層構造から成る溶接金属３２のうち、内側（厚肉角形鋼管３０の内面側（図５では溶接金属３２のうちの下側））に位置する材料層を内側材料層３２１と称し、外側（厚肉角形鋼管３０の外面側（図５では溶接金属３２のうちの上側））に位置する材料層を外側材料層３２２と称する。
【００２２】
以上のように多層構造から成る溶接金属３２のうち、初層の溶接で形成される内側材料層３２１には高強度の材料が用いられる。具体的には、内側材料層３２１に用いられる材料のＪＩＳ  Ｚ  ２２４１に規定される引張試験に準拠して測定される降伏点は、鋼板３１に用いられる材料のＪＩＳ  Ｚ  ２２４１に規定される引張試験に準拠して測定される降伏点よりも高く、且つ、外側材料層３２２を形成する材料のＪＩＳ  Ｚ  ２２４１に規定される引張試験に準拠して測定される降伏点よりも高い。
【００２３】
詳述すると、内側材料層３２１は、ＪＩＳ  Ｚ  ２２４１に規定される引張試験に準拠して測定される降伏点が４６０Ｎ／ｍｍ２以上であり、且つ、引張強さが５５０Ｎ／ｍｍ２以上の数値範囲である材料を用いて形成される。更に、このようなＪＩＳ  Ｚ  ２２４１に規定される引張試験に準拠して測定される降伏点及び引張強さの数値を満たすことに加えて、ＪＩＳ  Ｚ  ２２４２に規定されるシャルピー衝撃試験において衝撃吸収エネルギーが０℃で７０Ｊ以上の材料を用いて内側材料層３２１を形成することが好適である。この内側材料層３２１に用いられる溶接材料として、例えばＹＧＷ１８等を採用することができる。初層の溶接材料は母材以上の強度（降伏点、引張強度）を有するものであればよく、確実なものとするためには母材規格の上限値を上回る下限値を規格にもつ溶接材料が好ましいが、コストの面から確率的に母材規格の上下限中央値を上回る下限値を規格にもつ溶接材料がより好ましい。
【００２４】
外側材料層３２２は、ＪＩＳ  Ｚ  ２２４１に規定される引張試験に準拠して測定される降伏点が３９０Ｎ／ｍｍ２以上であって内側材料層３２１のＪＩＳ  Ｚ  ２２４１に規定される引張試験に準拠して測定される降伏点より低く、且つ、引張強さが４９０Ｎ／ｍｍ２以上の数値範囲である材料が用いられる。このような条件を満たす外側材料層３２２の溶接材料として、例えば、ＥＨ１２Ｋ、ＥＨ１４、Ｓ５０２−Ｈ等を採用することができる。
【００２５】
尚、鋼板３１には、ＪＩＳ  Ｚ  ２２４１に規定される引張試験に準拠して測定される降伏点が３２５〜４４５Ｎ／ｍｍ２の数値範囲であり、引張強さが４９０〜６１０Ｎ／ｍｍ２の数値範囲である鋼材が用いられる。このような鋼材として、例えば建築構造用圧延鋼材ＳＮ４９０Ｂ、建築構造用ＴＭＣＰ鋼板ＴＭＣＰ３２５Ｂ等を採用することができる。
【００２６】
前述したように、初層の溶接で形成される内側材料層３２１に高強度の材料（鋼板３１、外側材料層３２２に用いられる材料のＪＩＳ  Ｚ  ２２４１に規定される引張試験に準拠して測定される降伏点よりも高い降伏点の材料）を用いることにより、鋼板３１の側縁部を溶接して形成される溶接金属３２のうちの内側（厚肉角形鋼管３０の内面側）の接合強度を向上させることができる。厚肉角形鋼管３０の側面には、図１に示したように梁２０が直接接合されるため、この梁２０から引張応力を受けて厚肉角形鋼管３０の内隅部が開く方向（図５の破線矢印Ｆに示す方向）に力が働き、厚肉角形鋼管３０の内隅部、特に裏当金３５と鋼板３１の隙間の溶接金属３２側終端に応力集中を起こすが、本実施形態では内側材料層３２１を形成して溶接金属３２における内側の接合強度を向上させているため、上記応力集中に対する耐力を高めることができる。更に、前述したＪＩＳ  Ｚ  ２２４２に規定されるシャルピー衝撃試験において衝撃吸収エネルギーが０℃で７０Ｊ以上である材料（例えばＹＧＷ１８等）を内側材料層３２１に用いることにより、靭性を向上させることができるので、上記引張応力が作用した場合でも溶接金属３２において破断する可能性を抑制することができる。好ましい組合せの１つとして、内側材料層３２１をＹＧＷ１８、外側材料層３２２をＳ５０２−Ｈ、鋼板３１をＳＮ４９０Ｂ、で構成することができる。
【００２７】
以上説明したように、溶接金属３２形成工程は、鋼板３１に用いられる材料のＪＩＳ  Ｚ  ２２４１に規定される引張試験に準拠して測定される降伏点よりも高い材料から成る内側材料層３２１を形成する工程と、内側材料層３２１を形成した後に、内側材料層３２１の材料のＪＩＳ  Ｚ  ２２４１に規定される引張試験に準拠して測定される降伏点よりも低い材料から成る外側材料層３２２を形成する工程とを有する。この溶接金属３２形成工程における最外層を形成する段階（すなわち、複数の層から成る外側材料層３２２の最後の層を形成する段階）において、サブマージアーク溶接での溶接施工における溶接電圧値や溶接電流値、溶接速度値を調整することが好ましい。すなわち、外側材料層３２２の形成する工程において、外側材料層３２２における最外層を溶接する段階のみ、外側材料層３２２における最外層以外の層を溶接施工する際の溶接電圧値や溶接電流値、溶接速度値とは異ならせて溶接することが好ましい。このように最外層を溶接する段階のみ調整して溶接することにより、溶接金属３２形成時に生じる余盛を抑制することができる。好適には、この余盛の高さｈ（図５）が鋼板３１の外面から０〜１ｍｍ以内の範囲に収まるように、溶接金属３２の最外層を形成する段階における溶接電圧値や溶接電流値、溶接速度値を調整することが好ましい。このように余盛を抑制することにより、余盛を平滑にするために機械によって表面を削るという工程を不要とすることができ、製造コストを低減させることができる。
【００２８】
また、溶接余盛がある角形鋼管に梁を接合する場合について考えてみると、接合面が平滑でない場合はそのまま梁を接合することは難しいことから、従前であれば施工者が余盛を削ってから梁を接合していたが、これに対し、本実施形態のごとき柱梁接合構造１ないし溶接方法は、余盛の高さを所定値以内の範囲に抑えることで、当該余盛を削らずとも角型鋼管に梁を接合することを可能とする。しかも、地震時等に梁から厚肉角型鋼管の管壁（鋼板）を外側に変形させる力が伝わった時に応力集中が起こる厚肉角形鋼管３０の内隅部において、本実施形態では降伏点が比較的高い材料で内側材料層３２１を形成して溶接金属３２における内側の接合強度を向上させ、応力集中に対する耐力を高めていることから、溶接余盛の高さを低減させたとしても、別言すれば溶接部断面を減らしたとしても、所定程度を超える強度を確保することが可能である。
【００２９】
そもそも、後接合する場合において、当該後接合箇所は溶接による欠陥を加味して母材よりも高い強度で設計されること（「母材強度≦溶接強度」とすること）が一般的である。この点、本実施形態の柱梁接合構造１ないし溶接方法では、そうしたうえで、溶接による後接合箇所における強度を「内側材料層≧外側材料層」とし、更には「内側材料層≧外側材料層≧母材」とし、応力集中箇所（内側材料層）を比較的高い強度で設計することにより、余盛で担保する断面拡張分を低減する、つまり余盛を低減することを可能としている。
【００３０】
以上のような溶接工程を経て製造される厚肉角形鋼管３０は、厚肉角形鋼管３０の角部の内側に平面視矩形の裏当金３５を配置し、当該裏当金３５の外側に形成された傾斜状開先Ｇを溶接して溶接金属３２を形成した構成としたものである。図２に示すように、裏当金３５は、厚肉角形鋼管３０の角部の内側に沿って延在する角柱形状を成しているが、この形状に限定されず、他の様々な形状に変更することが可能である。
【００３１】
例えば、図６（Ａ）に示すように、厚肉角形鋼管３０の角部の内側に配置する裏当金３５Ｂを、平面視Ｌ字状に形成することも可能である。図６（Ａ）に示す平面視Ｌ字状を呈する裏当金３５Ｂは、厚肉角形鋼管３０の角部の内側に沿って厚肉角形鋼管３０の上端から下端まで延在している。その他の変形例として、図６（Ｂ）に示すように、厚肉角形鋼管３０の角部の内側に配置する裏当金３５Ｃを、平面視三角形状に形成することも可能である。この平面視三角形状を呈する裏当金３５Ｃも、厚肉角形鋼管３０の角部の内側に沿って厚肉角形鋼管３０の上端から下端まで延在している。このような裏当金３５Ｂ、３５Ｃを配置することにより、厚肉角形鋼管３０の外側に溶接接合した梁２０（図１）から引張応力を受けて鋼板３１が開く方向（図６に破線矢印Ｆに示す方向）に力が作用した場合に、裏当金３５Ｂ、３５Ｃを追従し易くすることができる。上述した厚肉角形鋼管３０の内隅部、裏当金３５と鋼板３１の隙間の溶接金属３２側終端に生じる応力集中を緩和することが出来る。
【００３２】
以上説明した実施形態において、溶接金属３２が形成される、隣り合う鋼板３１同士の開先Ｇ形状は、厚肉角形鋼管３０の内側から外側に向かって拡開する形状を呈している。この開先Ｇ形状の傾斜角度θ（図５）は例えば２０°〜４０°の範囲に設定される。傾斜角度θが４０°以上だと溶接量が増えるので経済性が低下し、２０°以下だと品質確保が難しくなる。このように、隣り合う鋼板３１同士の開先形状を、厚肉角形鋼管３０の内側から外側に向かって拡開する形状とすることにより、溶接金属３２における内側材料層３２１に使用する材料の量を抑えることができる。以上説明したように、内側材料層３２１には高強度、高靭性の材料を用いることが好適であるが、このような特性を有する材料の使用量を抑えることにより、材料コストを低減させることができる。
【００３３】
尚、本実施形態では、隣り合う鋼板３１の間に形成される開先Ｇの形状を、厚肉角形鋼管３０の内側から外側に向かって拡開する形状とした例を示しているが、このような開先形状に限定されず、他の様々な形状に開先形状を変形することが可能である。
【００３４】
また以上説明した実施形態では、４枚の平板状の鋼板３１の側縁部同士を溶接接合して断面視略四角形状の厚肉角形鋼管３０を製造しているが、このような４枚の平板状の鋼板３１を用いて厚肉角形鋼管３０を製造することに限定されない。
【００３５】
例えば、図７（Ａ）に示すように、平面視略Ｌ字状の鋼板３１ｄを２枚用い、当該鋼板３１ｄの端縁同士の間の開先Ｇｄを溶接して溶接金属３２ｄとして接合した断面視略四角形状の厚肉角形鋼管３０Ｄを製造することも可能である。また、図７（Ｂ）に示すように、平面視略コ字状を成す鋼板３１ｅを２枚用い、当該鋼板３１ｅの端縁同士の間の開先Ｇｅを溶接して溶接金属３２ｅとして接合した断面視略四角形状の厚肉角形鋼管３０Ｅを製造することも可能である。また、図７（Ｃ）に示すように、Ｈ形鋼３１ｆと２枚の平板状の鋼板３１ｇとを組み合わせた厚肉角形鋼管３０Ｆとしてもよい。詳細には、まず、対向する２枚の平板状のフランジ３１ｆ１と、対向するフランジ３１ｆ１の間に形成されるウェブ３１ｆ２と、から構成されるＨ形鋼３１ｆを用意する。このＨ形鋼３１ｆにおいて対向するフランジ３１ｆ１の間を接続するように、幅方向両端縁に開先Ｇｆを形成した平板状の鋼板３１ｇを配置する。鋼板３１ｇの両端縁に形成された開先Ｇｆを溶接して溶接金属３２ｆを形成し、Ｈ形鋼３１ｆのフランジ３１ｆ１と鋼板３１ｇとを接合する。このようにＨ形鋼３１ｆと鋼板３１ｇと組み合わせて外形が四角形状を呈する厚肉角形鋼管３０Ｆ（すなわち断面視四角形の角形鋼管）を製造することも可能である。
【００３６】
以上説明した実施形態は、本発明の理解を容易にするためのものであり、本発明を限定して解釈するためのものではない。
【００３７】
例えば、以上説明した実施形態では、内側材料層３２１は単層で構成され、外側材料層３２２は、同一の材料から成る複数の層で構成されている例を説明したが、例えば、内側材料層３２１を２層以上形成してもよい。また、内側材料層３２１の層を外側材料層３２２の層よりも多く形成してもよい。実施形態で説明した工程、実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００３８】
１…柱梁接合構造、１０…四角形鋼管柱、２０…梁（Ｈ形鋼梁）、３０…厚肉角形鋼管（角形鋼管）、３１…鋼板、３２…溶接金属（溶接部）、３５…裏当金、３２１…内側材料層、３２２…外側材料層
【図１】
2020090939.tif 000003
【図２】
2020090939.tif 000004
【図３】
2020090939.tif 000005
【図４】
2020090939.tif 000006
【図５】
2020090939.tif 000007
【図６】
2020090939.tif 000008
【図７】
2020090939.tif 000009
【国際調査報告】
2020090939.tif 000010
2020090939.tif 000011
2020090939.tif 000012
2020090939.tif 000013